СЫРЬЕВАЯ СМЕСЬ ДЛЯ ИЗГОТОВЛЕНИЯ СКУЛЬПТУРЫ (ВАРИАНТЫ)
CRUDE MIXTURE FOR MAKING SCULPTURE (VERSIONS)

Изобретение касается состава сырьевой смеси, которая может быть использована для изготовления скульптуры.
Известна сырьевая смесь для изготовления скульптуры, содержащая гипсовое вяжущее и крахмал [1].
Задачей изобретения является облегчение последующей обработки поверхности скульптуры, полученной из сырьевой смеси.
Технический результат достигается тем, что сырьевая смесь для изготовления скульптуры, включающая гипсовое вяжущее и крахмал, дополнительно содержит стружку чугунную, измельченную до полного прохождения через сетку 008, и сухое молоко при следующем соотношении компонентов, мас.%: стружка чугунная 8,0-12,0; гипсовое вяжущее 82,0-86,0; сухое молоко 2,0-4,0; крахмал 2,0-4,0.
Технический результат достигается также тем, что сырьевая смесь для изготовления скульптуры, включающая гипсовое вяжущее и крахмал, дополнительно содержит сухое молоко при следующем соотношении компонентов, мас.%: гипсовое вяжущее 92,0-96,0; сухое молоко 2,0-4,0; крахмал 2,0-4,0.
В таблицах 1 и 2 приведены примеры предложенной сырьевой смеси для изготовления скульптуры.
Таблица 1
Компоненты
Состав, мас.%:
1
2
Стружка чугунная
8,0
12,0
Гипсовое вяжущее
86,0
82,0
Сухое молоко
2,0
4,0
Крахмал
4,0
2,0
Таблица 2
Компоненты
Состав, мас.%:
1
2
Гипсовое вяжущее
96,0
92,0
Сухое молоко
2,0
4,0
Крахмал
2,0
4,0
Приготовление сырьевой смеси поясняется примерами.
1. Компоненты дозируют в требуемых количествах. Стружку чугунную измельчают (до полного прохождения через сетку 008). Стружку чугунную, гипсовое вяжущее (марок Г-2 - Г-7), сухое молоко, крахмал смешивают, добавляют воду и еще раз смешивают. Количество воды подбирают экспериментальным путем до достижения нормальной густоты смеси (диаметр расплыва 180±5 мм). Полученную смесь укладывают в формы и оставляют до отверждения.
2. Компоненты дозируют в требуемых количествах. Гипсовое вяжущее (марок Г-2 - Г-7), сухое молоко, крахмал смешивают, добавляют воду и еще раз смешивают. Количество воды подбирают экспериментальным путем до достижения нормальной густоты смеси (диаметр расплыва лепешки 180±5 мм). Полученную смесь укладывают в формы и оставляют до отверждения.
После извлечения из формы скульптуру покрывают мыловаром и сушат. Просушенное изделие покрывают нитролаком, слегка подкрашивая углубления желтой масляной краской.
Источник информации
1. RU 2409530, 2011.